"活性光線照射により塩基及びラジカルの両方を発生する光反応開始剤と、塩基と反応する官能基及びラジカルと反応する官能基の両方を持つ化合物とを含有することを特徴とする活性光線硬化型インク組成物。塩基と反応する官能基及びラジカルと反応する官能基の少なくとも1つが、塩基及びラジカルの両方と反応する官能基である請求項1に記載の活性光線硬化型インク組成物。化合物が、塩基及びラジカルの両方と反応する官能基を複数有し、該複数の塩基及びラジカルの両方と反応する官能基のうち、少なくとも1つの官能基が他の官能基と異なる分子構造を有する請求項2に記載の活性光線硬化型インク組成物。塩基と反応する官能基が、ラジカルと反応せず塩基と反応する官能基である請求項1から2のいずれかに記載の活性光線硬化型インク組成物。塩基と反応する官能基及びラジカルと反応する官能基の両方を持つ化合物が、ラジカルと反応せず塩基と反応する官能基、並びに塩基及びラジカルの両方と反応する官能基の両方を持つ化合物である請求項1に記載の活性光線硬化型インク組成物である。ラジカルで反応せず塩基と反応する官能基が、エポキシ基又はラクトン基である請求項4から5のいずれかに記載の活性光線硬化型インク組成物。塩基及びラジカルの両方と反応する官能基が、メタアクリル基、ビニル基、メルカプト基、シリル基及びマレイミド基のいずれかである請求項2、3、5及び6のいずれかに記載の活性光線硬化型インク組成物。光反応開始剤が下記一般式Iで表される化合物である請求項1から7のいずれかに記載の活性光線硬化型インク組成物。式中、B1は塩基を表し、R1~R10はそれぞれ独立に、水素原子、置換基を有していてもよいアルキル基、置換基を有していてもよいアルコキシ基、置換基を有していてもよいアリール基、水酸基、ハロゲン原子及びシアノ基のいずれかを表す。前記光反応開始剤が下記一般式IIで表される化合物である請求項1から8のいずれかに記載の活性光線硬化型インク組成物。式中、B2は塩基を表し、R11~R18はそれぞれ独立に、水素原子、置換基を有していてもよいアルキル基、置換基を有していてもよいアルコキシ基、置換基を有していてもよいアリール基、水酸基、ハロゲン原子及びシアノ基のいずれかを表す。一般式I又は一般式IIにおいて、H-B1又はH-B2がアミジン誘導体、グアニジン誘導体、ホスファゼン誘導体及び下記一般式IIIのいずれかで表される化合物である請求項8又は9に記載の活性光線硬化型インク組成物。式中、R19~R21はそれぞれ独立に、水素原子、置換基を有していてもよいアルキル基、シクロアルキル基、アリール基、及びアリールアルキル基のいずれかを表す。また、R19~R21は相互に結合して置換基を有していてもよい環を形成してもよい。請求項1から10のいずれかに記載の活性光線硬化型インク組成物からなることを特徴とするインクジェット印刷用の活性光線硬化型インクジェットインク組成物。請求項1から10のいずれかに記載の活性光線硬化型インク組成物又は請求項11に記載の活性光線硬化型インクジェットインク組成物をインク受容体上に塗布し、塗布した前記活性光線硬化型インク組成物又は前記活性光線硬化型インクジェットインク組成物に活性光線を照射し、硬化することを特徴とする印刷方法。本発明は、前記従来における諸問題を解決し、以下の目的を達成することを課題とする。即ち、本発明は、インク組成物を高速に硬化することができ、様々な記録媒体に高品質な画像を高速に印刷でき、且つ、残留モノマーを低減した活性光線硬化型インク組成物、活性光線硬化型インクジェットインク組成物及びその印刷方法を提供することを目的とする。本発明者等は種々検討した結果、活性光線照射により塩基及びラジカルの両方を発生する光反応開始剤と、塩基と反応する官能基及びラジカルと反応する官能基の両方を持つ化合物とを含有する活性光線硬化型インク組成物を用いることにより、上記目的を達成することが可能であるとの知見を得て、本発明を完成させたものである。本発明は、本発明者らによる前記知見に基づくものであり、前記課題を解決するための手段としては、以下の通りである。即ち、<1>活性光線照射により塩基及びラジカルの両方を発生する光反応開始剤と、塩基と反応する官能基及びラジカルと反応する官能基の両方を持つ化合物とを含有することを特徴とする活性光線硬化型インク組成物である。<2>塩基と反応する官能基及びラジカルと反応する官能基の少なくとも1つが、塩基及びラジカルの両方と反応する官能基である前記<1>に記載の活性光線硬化型インク組成物である。<3>化合物が、塩基及びラジカルの両方と反応する官能基を複数有し、該複数の塩基及びラジカルの両方と反応する官能基のうち、少なくとも1つの官能基が他の官能基と異なる分子構造を有する前記<2>に記載の活性光線硬化型インク組成物である。<4>塩基と反応する官能基が、ラジカルと反応せず塩基と反応する官能基である前記<1>から<2>のいずれかに記載の活性光線硬化型インク組成物である。<5>塩基と反応する官能基及びラジカルと反応する官能基の両方を持つ化合物が、ラジカルと反応せず塩基と反応する官能基、並びに塩基及びラジカルの両方と反応する官能基の両方を持つ化合物である前記<1>に記載の活性光線硬化型インク組成物である。<6>ラジカルと反応せず塩基と反応する官能基が、エポキシ基又はラクトン基である前記<4>から<5>のいずれかに記載の活性光線硬化型インク組成物である。<7>塩基及びラジカルの両方と反応する官能基が、メタアクリル基、ビニル基、メルカプト基、シリル基及びマレイミド基のいずれかである前記<2>、<3>、<5>及び<6>のいずれかに記載の活性光線硬化型インク組成物である。<8>光反応開始剤が下記一般式Iで表される化合物である前記<1>から<7>のいずれかに記載の活性光線硬化型インク組成物である。式中、B1は塩基を表し、R1~R10はそれぞれ独立に、水素原子、置換基を有していてもよいアルキル基、置換基を有していてもよいアルコキシ基、置換基を有していてもよいアリール基、水酸基、ハロゲン原子及びシアノ基のいずれかを表す。<9>光反応開始剤が下記一般式IIで表される化合物である前記<1>から<8>のいずれかに記載の活性光線硬化型インク組成物である。式中、B2は塩基を表し、R11~R18はそれぞれ独立に、水素原子、置換基を有していてもよいアルキル基、置換基を有していてもよいアルコキシ基、置換基を有していてもよいアリール基、水酸基、ハロゲン原子及びシアノ基のいずれかを表す。<10>一般式I及び一般式IIにおいて、H-B1及びH-B2がアミジン誘導体、グアニジン誘導体、ホスファゼン誘導体又は下記一般式IIIで表される化合物である前記<8>又は<9>のいずれかに記載の活性光線硬化型インク組成物である。式中、R19~R21はそれぞれ独立に、水素原子、置換基を有していてもよいアルキル基、シクロアルキル基、アリール基、及びアリールアルキル基のいずれかを表す。また、R19~R21は相互に結合して置換基を有していてもよい環を形成してもよい。<11>前記<1>から<10>のいずれかに記載の活性光線硬化型インク組成物からなることを特徴とするインクジェット印刷用の活性光線硬化型インクジェットインク組成物である。<12>前記<1>から<10>のいずれかに記載の活性光線硬化型インク組成物又は前記<11>に記載の活性光線硬化型インクジェットインク組成物をインク受容体上に塗布し、塗布した前記活性光線硬化型インク組成物又は前記活性光線硬化型インクジェットインク組成物に活性光線を照射し、硬化することを特徴とする印刷方法である。本発明によれば、従来における前記諸問題を解決し、前記目的を達成することができ、活性光線硬化型インク組成物及び活性光線硬化型インクジェットインク組成物に、塩基及びラジカルの両方を発生する光反応開始剤と、塩基と反応する官能基及びラジカルと反応する官能基を両方持つ化合物を含有させることにより、インク組成物を高速に硬化することができ、様々な記録媒体に高品質な画像を高速に印刷でき、且つ、残留モノマーを低減したインク組成物、インクジェットインク組成物及びこのインク組成物を用いた印刷方法を提供することができる。活性光線硬化型インク組成物本発明の活性光線硬化型インク組成物以下、単にインクともいうは、少なくとも活性光線照射により塩基及びラジカルの両方を発生する光反応開始剤と、塩基と反応する官能基及びラジカルと反応する官能基の両方を持つ化合物とを含有することを特徴とする。活性光線硬化型インク組成物の代表的なものにラジカル反応性化合物ラジカルモノマーと光ラジカル開始剤からなる系が知られている。この系は、一般に反応が非常に早い特徴が挙げられるが、光照射により発生するラジカルが空気中の酸素により直ぐに失活し、反応が途中で止まってしまうことがあった。その場合、低分子量のラジカルモノマーがインク中に残留することになり、安全性等に問題が生じることがあった。また、その他にカチオン反応性化合物カチオンモノマーと光酸発生剤からなる系も知られている。この系では、反応活性種である強酸が酸素による阻害を受けないため水分や塩基による阻害は受けるが、光照射後も反応が進行後硬化するために、残留モノマーを低減できる特徴がある。ただし、強酸が存在することで、印刷メディアの腐食、変性等の問題が生じることがあった。もう一つの例として、アニオン反応性化合物アニオンモノマーと光塩基発生剤からなる系がある。この系では、カチオン系と同様、光照射後も反応が進行するのに加えて、弱塩基を使えるため、印刷メディアの腐食、変性等の問題が生じにくい。ただし、この系では、反応速度が遅いため、例えば、印刷速度を上げられない等の問題が生じることがあった。そこで、本発明では、硬化速度の非常に早いラジカル反応と、反応速度は遅いが、後硬化があり、メディアに対して悪影響を与えないアニオン反応を組み合わせることを特徴とする。また、ラジカル反応性部位と、アニオン反応性部位が一分子内に存在することにより、残留モノマーの存在を低減することができる。こうしてラジカル反応とアニオン反応を組み合わせることにより、ラジカル反応の高速硬化性と、アニオン反応の後硬化によるモノマー低減とを両立できるようになる。また、塩基及びラジカルの両方を発生する光反応開始剤を用いることにより、発生した塩基やラジカルの偏在といった問題が生じにくくなる。なお、光塩基発生剤と、光ラジカル発生剤をそれぞれ別々に添加する場合には、塩基及びラジカルの両方を発生する光反応開始剤を用いた場合に比べて、添加物開始剤の量が多くなってしまうという問題が生じることがある。また、反応速度の向上を目的として、光ラジカル発生剤を更に添加してもよい。これらのインクには、色材を始め、吐出安定性や保存安定性、その他諸特性の向上のために、必要に応じて各種添加剤を用いることができる。また、インクの粘度を調整する目的等で、各種溶剤を含むこともできる。ここで、色材を添加する場合、インク内部に活性光線が届きにくくなることがあり、従来のラジカル反応系では硬化不良を起こすことがあった。一方、本発明においては、後硬化があるアニオン反応系を併用することにより、活性光線が届きにくいところでも硬化できる可能性がある。また、近年、印刷業界では、オンデマンド化要求の高まりや、高速で信頼性の高いヘッドが使用可能となったことから、インクジェット方式による商業印刷が盛んになってきているが、本発明のインクも、インクジェット用途に用いることができる。<化合物>前記化合物としては、塩基と反応する官能基及びラジカルと反応する官能基の両方を持つ化合物であれば特に制限なく、目的に応じて適宜選択することができるが、前記塩基と反応する官能基及びラジカルと反応する官能基の少なくとも1つが、塩基及びラジカルの両方と反応する官能基である化合物であることが好ましい。また、前記化合物が、塩基及びラジカルの両方と反応する官能基を複数有することが好ましい。前記塩基及びラジカルの両方と反応する官能基を複数有する化合物において、該複数の塩基及びラジカルの両方と反応する官能基のうち、全ての官能基が同一であってもよく、少なくとも1つの官能基が他の官能基と異なる分子構造を有していてもよいが、少なくとも1つの官能基が他の官能基と異なる分子構造を有することが好ましい。なお、前記複数としては、特に制限なく、目的に応じて適宜選択することができるが、前記化合物あたり、2個~6個であることが好ましい。また、前記塩基と反応する官能基が、ラジカルと反応せず塩基と反応する官能基であることが好ましく、前記化合物が、ラジカルと反応せず塩基と反応する官能基、並びに塩基及びラジカルの両方と反応する官能基の両方を有する化合物であることが好ましい。なお、前記化合物あたりの、塩基と反応する官能基、ラジカルと反応する官能基、塩基及びラジカルの両方と反応する官能基、及びラジカルと反応せず塩基と反応する官能基から選ばれる少なくとも1つの官能基の個数としては、特に制限なく、目的に応じて適宜選択することができるが、2個~6個であることが好ましい。<<官能基>>-塩基と反応する官能基-塩基と反応する官能基としては、各種公知のアニオン反応性の官能基が挙げられる。-ラジカルと反応する官能基-ラジカルと反応する官能基としては、各種公知のラジカル反応性の官能基が挙げられる。-塩基及びラジカルの両方と反応する官能基-前記塩基及びラジカルの両方と反応する官能基としては、各種公知のラジカル反応性及びアニオン反応性の官能基が挙げられる。その中でも、メタアクリル基、ビニル基、メルカプト基、シリル基及びマレイミド基が、硬化速度が速くなりやすい点で好ましい。このような官能基を有する前記化合物の具体例としては、以下に示すようなものが挙げられるが、以下に例示するものに限られるものではない。なお、塩基及びラジカルの両方と反応する官能基を複数有する化合物としては、下記化合物A-1~A-12などが挙げられる。また、塩基及びラジカルの両方と反応する官能基を複数有する化合物であって、該複数の塩基及びラジカルの両方と反応する官能基のうち、少なくとも1の官能基が他の官能基と異なる分子構造を有する化合物としては、下記化合物A-5、A-6、A-9、A-12などが挙げられる。-ラジカルと反応せず塩基と反応する官能基-ラジカルと反応せず塩基と反応する官能基としては、各種公知のアニオン反応性の官能基が挙げられる。その中でも、エポキシ基及びラクトン基が、硬化速度が速くなりやすい点で好ましい。塩基及びラジカルの両方と反応する官能基に加えて前記のようなラジカルと反応せず塩基と反応する官能基エポキシ基、ラクトン基を有する前記化合物の具体例としては以下のようなものが挙げられるが、以下に例示するものに限られるものではない。また、前記化合物が、このようにラジカルと反応せず塩基と反応する官能基を有すると、ラジカルで未反応の部分を後硬化しやすい点で好ましい。<光反応開始剤>前記光反応開始剤としては、活性光線照射により塩基及びラジカルの両方を発生するものである限り、特に制限なく各種公知の化合物を適宜選択することができ、例えば、下記一般式I又は一般式IIで表される化合物、特許3250072号、特開平10-251615号公報、特開2006-282880号公報、特開2009-244745号公報等に記載された光反応開始剤などが挙げられる。これらの中でも、特に、下記一般式I又は一般式IIで表される化合物が好ましい。式中、B1は塩基を表し、R1~R10はそれぞれ独立に、水素原子、置換基を有していてもよいアルキル基、置換基を有していてもよいアルコキシ基、置換基を有していてもよいアリール基、水酸基、ハロゲン原子及びシアノ基のいずれかを表す。ここで、前記アルキル基としては、炭素数1~7のアルキル基が好ましく、前記アルコキシ基としては、炭素数1~2のアルコキシ基が好ましく、前記アリール基としては、炭素数6~10のアリール基が好ましい。式中、B2は塩基を表し、R11~R18はそれぞれ独立に、水素原子、置換基を有していてもよいアルキル基、置換基を有していてもよいアルコキシ基、置換基を有していてもよいアリール基、水酸基、ハロゲン原子及びシアノ基のいずれかを表す。ここで、前記アルキル基としては、炭素数1~7のアルキル基が好ましく、前記アルコキシ基としては、炭素数1~2のアルコキシ基が好ましく、前記アリール基としては、炭素数6~10のアリール基が好ましい。前記一般式I及び一般式IIにおいて、H-B1及びH-B2は、アミジン誘導体、グアニジン誘導体、ホスファゼン誘導体及び下記一般式IIIのいずれかで表されるものが好ましい。式中、R19~R21はそれぞれ独立に、水素原子、置換基を有していてもよいアルキル基、シクロアルキル基、アリール基、及びアリールアルキル基のいずれかを表す。また、R19~R21は相互に結合して置換基を有していてもよい環を形成してもよい。ここで、前記アルキル基としては、炭素数1~7のアルキル基が好ましく、前記シクロアルキル基としては、炭素数5~6のシクロアルキル基が好ましく、前記アリール基としては、炭素数6~10のアリール基が好ましく、前記アリールアルキル基としては、炭素数7~12のアリールアルキル基が好ましい。前記塩基B1又はB2を含む化合物H-B1又はH-B2としては、特に制限はなく、目的に応じて適宜選択することができ、例えば、n-ブチルアミン、アミルアミン、ヘキシルアミン、オクチルアミン、シクロヘキシルアミン、エチレンジアミン、プロピレンジアミン、トリメチレンジアミン、テトラメチレンジアミン、ペンタメチレンジアミン、へキサメチレンジアミン、ジエチレントリアミン、トリス2-アミノエチルアミン、ピリジン等の1級アミン;ジエチルアミン、ジプロピルアミン、ジイソプロピルアミン、ジイソブチルアミン、ピロリジン、ピペリジン等の2級アミン;トリメチルアミン、トリエチルアミン、トリプロピルアミン、トリブチルアミン、1,4-ジアザビシクロ[2.2.2]オクタン、テトラメチルエチレンジアミン等の3級アミン;イミダゾール、1-メチルイミダゾール、2-メチルイミダゾール、2-フェニルイミダゾール、3-4,5-ジヒドロ-2-イミダゾイルピリジン、2-ベンジルイミダゾール、4-4,5-ジヒドロ-1H-イミダゾール-2-イルフェニルアミン、3A,4,5,6,7,7A-ヘキサヒドロ-1H-ベンズイミダゾール-2-イルメチルスルフィド、2-4-ブロモフェニル4,5-ジヒドロ-1H-イミダゾール、1-[3-トリエトキシシリルプロピル]-4,5-ジヒドロ-1H-イミダゾール、DL-イソアマリン等のイミダゾール類;ジアザビシクロノネンDBN、ジアザビシクロウンデセンDBU等のアミジン類;グアニジン、1,1,3,3-テトラメチルグアニジン、1,5,7-トリアザビシクロ[4.4.0]デシ-5-エンTBD、TBDのメチル置換体、エチル置換体、イソプロピル置換体等のグアニジン類;メチルイミノ-トリスジメチルアミノホスフォラン、t-ブチルイミノトリスジメチルアミノホスフォラン、t-ブチルイミノ-2-ジエチルアミノ-1,3-ジメチルパーヒドロ-1,3,2-ジアザホスフォリン、1-t-ブチルイミノ-ヘプタジメチルアミノトリホスフォラン等のホスファゼン類などが挙げられる。前記一般式I~IIの具体例としては、以下のようなものがあげられるが、これらに限られるものではない。光反応開始剤の添加量は、前記化合物を100質量部としたときに、通常、3質量部~15質量部程度である。色材としては、各種公知の染料及び顔料を用いることができ、顔料を用いた場合、必要に応じて分散剤等を用いることもできる。特に好ましい色材としては、耐光性に優れ、色再現性に富んだ色材が好ましく、硬化反応に影響を及ぼさない、重合禁止剤として機能しないものが好ましい。本発明のインクに用いることのできるインク受容体としては、各種公知のものを使用できる。例えば、普通紙、コート紙等の紙類、非浸透性のプラスチックフィルムや金属、ガラスなどが挙げられる。インクジェット印刷用の活性光線硬化型インクジェットインク組成物、及び印刷方法本発明のインクジェット印刷用の活性光線硬化型インクジェットインク組成物以下、インクジェットインクというは、前記インクからなる。次に、本発明のインク及びインクジェット印刷方法以下、印刷方法について説明する。本発明の印刷方法は、本発明のインク及びインクジェットインクをインク受容体上に塗布し、そのインク及びインクジェットインクに活性光線を照射して光硬化することにより、印字物の耐久性、硬度等を上げることができる。活性光線は、光開始剤及び増感剤の感光波長に応じて適宜選択されるが、紫外線を用いることが好ましい。その光源は、水銀ランプ、メタルハライドランプ、キセノンランプ、LED等、各種公知のものを使用できる。以下に本発明の実施例を示すが、本発明の範囲はこれらの実施例によって限定されるものではない。なお、以下で示す部は質量部を表す。[実施例1~11、比較例1~3]表1に示すような材料と組成比で実施例及び比較例のインク組成物を調製した。顔料としては次のものを用いた。CB:カーボンブラック顔料チバジャパン株式会社、MICROLITHBlackC-K、Blue:チバジャパン株式会社、MICROLITHBlue4G-K比較例においては光反応開始剤及び反応性化合物としては、次のものを用いた。[評価]評価方法上記実施例及び比較例の各インクについて、高圧水銀ランプを用いて光照射を行い、硬化後の樹脂をメタノールに浸して溶解分を抽出し、IRを測定して、インク中の残留モノマー量モノマー残を測定した。評価結果評価結果を表1に示す。実施例1~11より、本発明のインク組成物は硬化エネルギーが小さくても硬化が可能であり、また、残留モノマーを生じないことがわかる。比較例1より、ラジカル反応する官能基が無い化合物では、硬化エネルギーが多量に必要となる、つまり、高速硬化できないことがわかる。比較例2より、ラジカル発生能の無い開始剤を用いた場合は、硬化エネルギーが多量に必要となる、つまり、高速硬化できないことがわかる。比較例3より、塩基発生能のない開始剤を用いた場合は、残留モノマーが生じてしまうことがわかる。"